Brevet FR3141943A1 — publié le 20240517

La présente invention concerne une composition d’extrusion comprenant en poids: a) de 35 à 100%, en particulier de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 0 à 40%, en particulier de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + b + c + d + e est égale à 100%, la viscosité inhérente de ladite composition, telle que déterminée selon ISO 307 :2007 dans le m-crésol à 20°C étant supérieure ou égale à 1,2 dl/g, notamment comprise de 1,2 dl/g à 1,7 dl/g. COMPOSITIONS POUR L’EXTRUSION COMPRENANT DES POLYAMIDES RECYCLES ISSUS D’EXPLOITATION DES GISEMENTS DE PETROLE OU DE GAZ, SOUS LA MER OU TERRESTRE. La présente invention concerne des compositions pour l’extrusion comprenant des polyamides recyclés issus d’exploitation des gisements de pétrole ou de gaz, sous la mer ou terrestre. Dans l'exploitation des gisements de pétrole ou de gaz sous la mer (off-shore) ou terrestre (on-shore) il est nécessaire d'utiliser des tuyaux flexibles pour relier les différents dispositifs autour de la plateforme. Ces tuyaux doivent résister au pétrole chaud, au gaz, à l'eau et aux mélanges d'au moins deux de ces produits pendant des durées pouvant atteindre 20 ans. Ces tuyaux sont en général constitués d'une couche intérieure métallique non étanche formée par une bande en métal profilée enroulée en hélice telle qu'un feuillard agrafé et qui donne la forme au tuyau, puis sur cette couche on extrude un polymère pour donner l'étanchéité et enfin on ajoute d'autres couches de protection et de renfort telles que des nappes de fibres métalliques et des caoutchoucs. Les polyamides à longue chaîne sont utilisés depuis des années pour l’exploitation de gisement de pétrole ou de gaz, sous la mer ou terrestre. Cependant il est nécessaire de nettoyer ces flexibles en y faisant circuler du méthanol par exemple pour enlever les hydrates. L'inconvénient du méthanol est qu'il pénètre fortement dans le polyamide. Il y a donc des pertes de méthanol mais aussi il peut extraire le plastifiant et/ou les modifiants du polyamide ce qui conduit à une dégradation des propriétés mécaniques et un vieillissement prématuré du flexible. De plus, plusieurs dizaines à centaines de tonnes de polyamides longue chaine issue de tuyaux d’exploitation de gisement de pétrole ou de gaz, sous la mer ou terrestre (respectivement tuyaux offshore ou on shore) devront être recyclés dans les prochaines années en raison du fait qu’ils sont arrivés en fin de vie. Cependant, ces polyamides ne peuvent pas être utilisés après un simple broyage à cause des polluants provenant du pétrole ou du gaz extrait qu’ils contiennent. Les polyamides (PA) issus de tuyaux d’exploitation de gisement de pétrole ou de gaz, sous la mer ou terrestre ne peuvent pas être utilisés en l’état. Ils doivent être broyés afin de pouvoir être transformés en une pièce ayant une différente forme pour une différente application. Après broyage, le polyamide à recycler doit également être lavé et/ou compoundé afin d’extraire une grande majorité de polluants (avec des solvants, en fondu, sous vide …). Cependant, l’extraction n’est pas forcément complète. Sans cette étape de lavage et/ou compoundage, les pièces fabriquées exsudent. Cet exsudat peut être toxique pour l’utilisateur et peut générer un aspect gras sur les pièces. Par ailleurs, les polyamides à recycler peuvent être en grande partie hydrolysés et ne peuvent donc pas être extrudés. Il faut donc dans ce cas les exposer à un vide poussé (avec ajout éventuel de catalyseur) pour augmenter leur viscosité et les rendre extrudables. Il est donc nécessaire de pouvoir disposer d’une composition permettant d’une part d’être extrudée en toute sécurité pour le manipulateur (pas de dégagement de gaz toxique) et d’autre part d’obtenir tous type de pièce extrudée stable dans le temps (pas d’exsudation). La présente invention concerne donc une composition d’extrusion comprenant en poids: a) de 35 à 100%, en particulier de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 0 à 40%, en particulier de 3 à 30% d'au moins un modifiant choc ; d) de 0 à 30%, en particulier 0 à 15% d’une charge, e) de 0 à 15%, en particulier de 0,1 à 10%, notamment de 0,5 à 5% d'au moins un additif, la somme des composants a + b + c + d + e est égale à 100%, la viscosité inhérente de ladite composition, telle que déterminée selon ISO 307 :2007 dans le m-crésol à 20°C étant supérieure ou égale à 1,2 dl/g, notamment comprise de 1,2 dl/g à 1,7 dl/g. Les Inventeurs ont donc trouvé que l’ajout d’un polyamide recyclé PA2 issu de tuyaux d’exploitation des gisements de pétrole ou de gaz sous la mer ou terrestre, en particulier sous la mer, usagés ou en fin de vie, à un polyamide vierge PA1 pour obtenir une composition extrudable sans dégagement de gaz nocifs ou toxiques (sécurité pour le manipulateur), pour l’obtention de tous types de pièces extrudés qui n’exsudent pas ou présentent une faible exsudation. Les compositions de l’invention présentent de bonnes propriétés mécaniques permettant d’améliorer la qualité et la productivité des soudures entre deux pièces. L’exploitation des gisements de pétrole ou de gaz sous la mer ou de gaz terrestre utilise des tuyaux flexibles pour relier les différents dispositifs sous-marins ou terrestre respectivement de la plate-forme et véhiculant les hydrocarbures extraits. Ces tuyaux doivent résister au pétrole chaud, au gaz, à l'eau et aux mélanges d'au moins deux de ces produits pendant des durées pouvant atteindre 20 ans. Le terme « usagé » signifie que le tuyau a déjà servi pour l’exploitation des gisements de pétrole ou de gaz, qu’il soit sous-marin ou terrestre mais n’a pas encore atteint sa limite d’exploitation jusqu’à 20 ans. L’arrêt de la production d’une plate-forme et son démantèlement explique la nécessité de recycler ce type de tuyau qui n’est pas encore en fin de vie. L’expression « en fin de vie » signifie que le tuyau a servi pour l’exploitation des gisements de pétrole ou de gaz, qu’il soit sous-marin ou terrestre mais qu’il a atteint sa limite d’exploitation jusqu’à 20 ans. Ces tuyaux doivent donc être retirés du système d’exploitation avant qu’ils ne soient complétement dégradés ou qu’ils présentent un problème d’étanchéité vis-à-vis du pétrole ou du gaz transporté. S’agissant du polyamide aliphatique semi-cristallin PA1 Le polyamide PA1 peut être un homopolyamide ou un copolyamide ou un mélange de ceux-ci. On entend par polyamide aliphatique semi-cristallin, un matériau généralement solide à température ambiante, et qui se ramollit lors d’une augmentation de température, en particulier après passage de sa température de transition vitreuse (Tg), et pouvant présenter une fusion franche au passage de sa température dite de fusion (Tf), et qui redevient solide lors d’une diminution de température en dessous de sa température de cristallisation. La Tg, la Tc et la Tf sont déterminées par analyse calorimétrique différentielle (DSC) selon la norme 11357-2 :2013 et 11357-3 :2013 respectivement. La masse moléculaire moyenne en nombre Mn dudit polyamide semi-cristallin est de préférence dans une plage allant de de 10000 à 85000, notamment de 10000 à 60000, préférentiellement de 10000 à 50000, encore plus préférentiellement de 12000 à 50000. La nomenclature utilisée pour définir les polyamides est décrite dans la norme ISO 1874-1:2011 "Plastiques - Matériaux polyamides (PA) pour moulage et extrusion - Partie 1 : Désignation", notamment en page 3 (tableaux 1 et 2) et est bien connue de l’homme du métier. Ledit au moins un polyamide semi-cristallin aliphatique PA1 peut être obtenu à partir de la polycondensation d’au moins un lactame, ou à partir de la polycondensation d’au moins un aminoacide, ou à partir de la polycondensation d’au moins une diamine X avec au moins un acide dicarboxylique Y ou de leurs mélanges. Lorsque ledit au moins un polyamide semi-cristallin aliphatique PA1 est obtenu à partir de la polycondensation d’au moins un lactame, ledit au moins un lactame peut être choisi parmi un lactame en C6 à C18, C8 à C18, préférentiellement en C10 à C18, plus préférentiellement en C10 à C12. Un lactame en C6 à C18 est notamment le caprolactame, décanolactame, l’undécanolactame, et le lauryllactame. Lorsque ledit au moins un polyamide semi-cristallin aliphatique PA1 est obtenu à partir de la polycondensation d’au moins un lactame, il peut donc comprendre un seul lactame ou plusieurs lactames. Avantageusement, ledit au moins un polyamide semi-cristallin aliphatique PA1 est obtenu à partir de la polycondensation d’un seul lactame et ledit lactame est choisi parmi le lauryllactame et l’undécanolactame, avantageusement le lauryllactame. Lorsque ledit au moins un polyamide semi-cristallin aliphatique PA1 est obtenu à partir de la polycondensation d’au moins un aminoacide, ledit au moins un aminoacide peut être choisi parmi un aminoacide en C8 à C18, préférentiellement en C10 à C18, plus préférentiellement en C10 à C12. Un aminoacide C8 à C18 est notamment l'acide 9-aminononanoïque, l'acide 10-aminodécanoïque, l'acide 10-aminoundécanoïque, l'acide 12-aminododécanoïque et l'acide 11-aminoundécanoïque ainsi que ses dérivés, notamment l'acide N-heptyl-11-aminoundécanoïque. Lorsque ledit au moins un polyamide semi-cristallin aliphatique PA1 est obtenu à partir de la polycondensation d’au moins un aminoacide, il peut donc comprendre un seul aminoacide ou plusieurs aminoacides. Avantageusement, ledit polyamide semi-cristallin aliphatique PA1 est obtenu à partir de la polycondensation d’un seul aminoacide et ledit aminoacide est choisi parmi l'acide 10-aminodécanoïque, l'acide 11-aminoundécanoïque et l'acide 12- aminododécanoïque, avantageusement l'acide 11-aminoundécanoïque. Lorsque ledit au moins un polyamide semi-cristallin aliphatique PA1 est obtenu à partir de la polycondensation d’au moins une diamine X avec au moins un acide dicarboxylique aliphatique Y, la diamine X est en C4-C36, préférentiellement C6-C18, préférentiellement C6-C12, plus préférentiellement C10-C12 et ledit acide dicarboxylique aliphatique Y est en C6-C36, préférentiellement C6-C18, préférentiellement C6-C12, plus préférentiellement C10-C12 La diamine peut être linéaire ou ramifiée. Avantageusement, elle est linéaire. Ladite au moins une diamine X en C4-C36 peut être en particulier choisie parmi la 1-4 butanediamine, 1,5-pentaméthylènediamine, la 1,6-hexaméthylènediamine la 1,7-heptaméthylènediamine, la 1,8-octaméthylènediamine, la 1,9-nonaméthylènediamine, la 1,10-décaméthylènediamine, 1,11-undécaméthylènediamine, la 1,12-dodécaméthylèdiamine, la 1,13-tridécaméthylènediamine, la 1,14-tétradécaméthylènediamine, la 1,16-hexadécaméthylènediamine et la 1,18-octadécaméthylènediamine, l'octadécènediamine, l'eicosanediamine, la docosanediamine et les diamines obtenues à partir d'acides gras. Avantageusement, ladite au moins une diamine X est en C4-C18 et choisie parmi la 1-4 butanediamine, 1,5-pentaméthylènediamine, la 1,6-hexaméthylènediamine la 1,7-heptaméthylènediamine, la 1,8-octaméthylènediamine, la 1,9-nonaméthylènediamine, la 1,10-décaméthylènediamine, 1,11-undécaméthylènediamine, la 1,12-dodécaméthylènediamine, la 1,13-tridécaméthylènediamine, la 1,14-tétradécaméthylènediamine, la 1,16-hexadécaméthylènediamine et la 1,18-octadécaméthylènediamine. Avantageusement, ladite au moins une diamine X en C6 à C12, est en particulier choisie parmi la 1,6-hexaméthylènediamine la 1,7-heptaméthylènediamine, la 1,8-octaméthylènediamine, la 1,9-nonaméthylènediamine, la 1,10-décaméthylènediamine, 1,11-undécaméthylènediamine, la 1,12-dodécaméthylènediamine. Avantageusement, ladite au moins une diamine X en C6 à C12, est en particulier choisie parmi la 1,6-hexaméthylènediamine la 1,7-heptaméthylènediamine, la 1,8-octaméthylènediamine, la 1,9-nonaméthylènediamine, la 1,10-décaméthylènediamine, 1,11-undécaméthylènediamine, la 1,12-dodécaméthylènediamine. Avantageusement, la diamine X utilisée est en C10 à C12, en particulier choisi parmi la 1,10-décaméthylènediamine, 1,11-undécaméthylènediamine, la 1,12-dodécaméthylènediamine. Ledit au moins un acide dicarboxylique Y en C6 à C36 peut être choisi parmi l’acide adipique, l’acide subérique, l’acide azélaïque, l’acide sébacique, l’acide undécanedioïque, l’acide dodécanedioïque, l’acide brassylique, l’acide tétradécanedioïque, l’acide pentadécanedioïque, l’acide hexadécanedioïque, l’acide octadécanedioïque, et les diacides obtenus à partir d'acides gras. Le diacide peut être linéaire ou ramifié. Avantageusement, il est linéaire. Avantageusement, ledit au moins un acide dicarboxylique Y est en C6 à C18 et est choisi parmi l’acide adipique, l’acide subérique, l’acide azélaïque, l’acide sébacique, l’acide undécanedioïque, l’acide dodécanedioïque, l’acide brassylique, l’acide tétradécanedioïque, l’acide pentadécanedioïque, l’acide hexadécanedioïque, l’acide octadécanedioïque. Avantageusement, ledit au moins un acide dicarboxylique Y est en C6 à C12 et est choisi parmi l’acide adipique, l’acide subérique, l’acide azélaïque, l’acide sébacique, l’acide undécanedioïque, l’acide dodécanedioïque. Avantageusement, ledit au moins un acide dicarboxylique Y est en C10 à C12 et est choisi parmi l’acide sébacique, l’acide undécanedioïque, l’acide dodécanedioïque. Lorsque ledit polyamide semi-cristallin aliphatique PA1 est obtenu à partir de la polycondensation d’au moins une diamine X avec au moins un acide dicarboxylique Y il peut donc comprendre une seule diamine ou plusieurs diamines et un seul acide dicarboxylique ou plusieurs acides dicarboxyliques. Avantageusement, ledit polyamide semi-cristallin aliphatique PA1 est obtenu à partir de la polycondensation d’une seule diamine X avec un seul acide dicarboxylique Y. Dans un mode de réalisation, le polyamide aliphatique semi-cristallin recyclé PA1 est un polyamide à longue chaine présentant un nombre moyen d’atome de carbone par atome d’azote supérieur à 7, en particulier supérieur à 9. S’agissant du polyamide aliphatique semi-cristallin recyclé PA2 Le polyamide PA2 peut être un homopolyamide ou un copolyamide ou un mélange de ceux-ci. On entend par polyamide aliphatique semi-cristallin, un matériau généralement solide à température ambiante, et qui se ramollit lors d’une augmentation de température, en particulier après passage de sa température de transition vitreuse (Tg), et pouvant présenter une fusion franche au passage de sa température dite de fusion (Tf), et qui redevient solide lors d’une diminution de température en dessous de sa température de cristallisation. La Tg, la Tc et la Tf sont déterminées par analyse calorimétrique différentielle (DSC) selon la norme 11357-2 :2013 et 11357-3 :2013 respectivement. La masse moléculaire moyenne en nombre Mn dudit polyamide semi-cristallin est de préférence dans une plage allant de de 10000 à 85000, notamment de 10000 à 60000, préférentiellement de 10000 à 50000, encore plus préférentiellement de 12000 à 50000. Ledit au moins un polyamide semi-cristallin aliphatique PA2 a été obtenu initialement avant utilisation pour l’exploitation des gisements de pétrole ou de gaz à partir de la polycondensation d’au moins un lactame, ou à partir de la polycondensation d’au moins un aminoacide, ou à partir de la polycondensation d’au moins une diamine X avec au moins un acide dicarboxylique Y ou de leurs mélanges comme décrit ci-dessus pour le polyamide aliphatique semi-cristallin PA1. Avantageusement le PA 2 est un PA 11 ou PA 12, en particulier le PA11. Après utilisation, c'est-à-dire lorsqu’il est usagé ou en fin de vie, le tuyau d’exploitation des gisements de pétrole ou de gaz sous la mer ou terrestre, en particulier sous la mer, est retiré de la plateforme d’exploitation, les différentes couches sont séparées et les couches contenant le PA 2 sont broyées sous forme de broyat (0.5mm à 25mm) ou de poudre (à une taille inférieure à 0,5 mm) puis lavées et/ou compoundées, c’est-à-dire que le broyat, après lavage ou non, est introduit au moins une fois dans une extrudeuse, notamment de type bivis co-rotative, ou de type co-malaxeur (Buss), où le broyat est remélangé par fusion, avec ajout ou non d’au moins un catalyseur. La matière en fusion ressort de l'extrudeuse en joncs qui sont refroidis et découpés en granulés. Avantageusement, le nombre de compoundage est compris de 1 à 10, en particulier de 1 à 5, notamment le nombre de compoundage est de 1, 2, 3, 4 ou 5, en particulier 1, 2 ou 3. Le lavage du broyat lorsqu’il a lieu peut être effectué notamment au moyen d’un solvant, en particulier du méthanol, de l’éthanol, afin d’extraire une grande majorité de polluants, tels que décrits plus loin et provenant de l’exploitation. Le compoundage lorsqu’il a lieu peut être effectué avec ajout d’un catalyseur. Le terme « catalyseur » désigne un catalyseur de polycondensation tel qu’un acide minéral ou organique. Avantageusement, la proportion en poids de catalyseur est comprise d’environ 50 ppm à environ 5000 ppm, en particulier d’environ 100 à environ 3000 ppm par rapport au poids total de la composition. Avantageusement, le catalyseur est choisi parmi l’acide phosphorique (H3PO4), l’acide phosphoreux (H3PO3), l’acide hypophosphoreux (H3PO2), ou un mélange de ceux-ci. Avantageusement, la présente invention concerne donc l’utilisation ci-dessus définie d’au moins un catalyseur, en proportion en poids de catalyseur comprise d’environ 50 ppm à environ 5000 ppm, en particulier d’environ 100 à environ 3000 ppm par rapport au poids total de la composition, d’au moins un stabilisant thermique au cuivre et d’au moins un oligo- ou poly-carbodiimide, avec une matrice comprenant au moins un polymère thermoplastique, notamment un polyamide, ledit catalyseur étant choisi parmi l’acide phosphorique (H3PO4), l’acide phosphoreux (H3PO3), l’acide hypophosphoreux (H3PO2), ou un mélange de ceux-ci. Avantageusement, le catalyseur est choisi parmi l’acide phosphorique (H3PO4), l’acide phosphoreux (H3PO3) dans une proportion comprise d’environ 100 à environ 3000 ppm. Dans un mode de réalisation, le mélange PA2 à recycler est dégazé au cours du compoundage. Dans un mode de réalisation, le dégazage est faible, ce qui signifie que le dégazage est compris de -50 mmHg à -150 mmHg. Par exemple il est effectué selon le protocole A suivant : le tube broyé, lavé ou non, est compoundé sur une extrudeuse bivis Coperion/Werner 40mm, 70kgh, 300rpm, 270°C de consigne, avec un dégazage de -100mmHg. Dans un autre mode de réalisation, le dégazage est fort, ce qui signifie que le dégazage est compris de -550 mmHg à -750 mmHg. Par exemple, il est effectué selon le protocole B suivant : le tube broyé, lavé ou non, est compoundé sur une extrudeuse bivis Coperion/Werner 40mm, 70kg/h, 300rpm, 270°C de consigne, avec un dégazage fort de -660mmHg. Avantageusement le dégazage est situé juste après la zone de fusion dans l’extrudeuse. La viscosité inhérente du polyamide aliphatique semi-cristallin après broyage et lavage ou après broyage et compoundage avec ou sans catalyseur, ou encore après broyage, lavage et compoundage avec ou sans catalyseur, telle que déterminée selon ISO 307 :2007 dans le m-crésol à 20°C est supérieure ou égale à 1,2 dl/g, notamment comprise de 1,2 dl/g à 1,7 dl/g. Le polyamide aliphatique semi-cristallin broyé, lavé et/ou compoundé, avec ou sans catalyseur, avec ou sans dégazage, correspond donc au polyamide aliphatique semi-cristallin recyclé PA2 de la composition de l’invention. Dans un mode de réalisation, le polyamide aliphatique semi-cristallin recyclé PA2 est un polyamide à longue chaine présentant un nombre moyen d’atome de carbone par atome d’azote supérieur à 7, en particulier supérieur à 9. En particulier, le polyamide aliphatique semi-cristallin recyclé PA2 est un polyamide à longue chaine présentant un nombre moyen d’atome de carbone par atome d’azote compris de plus de 7 à 12, notamment de plus de 7 à 11, en particulier de plus de 9 à 12, notamment de plus de 9 à 11. Dans un autre mode de réalisation, ledit polyamide aliphatique semi-cristallin recyclé PA2 comprend au moins une espèce choisie parmi les alcanes, les mono acides aliphatiques de C14 à C18, les composés mono ou poly-aromatiques et les acides aromatiques. Les alcanes sont notamment le méthylcyclopentane, le cyclohexane, le méthylcyclohexane, le 1,2-cis-diméthylcyclohexane, le 1,2-trans-diméthylcyclohexane, le 1,3-cis-diméthylcyclohexane, le 1,3-trans-diméthylcyclohexane, le 1,4-cis-diméthylcyclohexane, le 1,4-trans-diméthylcyclohexane, ou l’éthylcyclohexane. Les mono acides aliphatiques de C14 à C18 sont notamment l’acide palmitique et l’acide stéarique. Lesdits mono acides aliphatiques de C14 à C18 sont également présents dans le polyamide aliphatique semi-cristallin initial vierge (de 1 à 100 ppm) mais sont présents en concentration plus importante dans le polyamide aliphatique semi-cristallin recyclé PA2 (plus 100 ppm), notamment de 500 à 5000 ppm. Les composés mono ou poly-aromatiques sont notamment le toluène, le xylène, le triméthylbenzène, le diphényle méthyle et le diphényle méthanol, le naphtalène, le 1-méthylnaphtalène, le 2-méthylnaphtalène, le 1,2-diméthylnaphtalène, le 1,3-diméthylnaphtalène, le 1,4-diméthylnaphtalène, le 1,3,6-triméthylnaphtalène, le 2,3,5-triméthylnaphtalène, le 1-phénanthrène, le 2-méthyl phénanthrène. Les acides aromatiques sont notamment l’acide benzoïque, l’acide 2-methylbenzoïque, l’acide 3-methylbenzoïque, l’acide 4-methylbenzoïque, l’acide 2,5-dimethylbenzoïque, l’acide 3,4-dimethylbenzoïque, l’acide 2,4-dimethylbenzoïque et l’acide 3,5-dimethylbenzoïque. Avantageusement, ledit polyamide aliphatique semi-cristallin recyclé PA2 comprend au moins une espèce choisie parmi les composés soufrés, les alcanes, les mono acides aliphatiques de C14 à C18, les composés mono ou poly-aromatiques et les acides aromatiques. Plus avantageusement, ledit polyamide aliphatique semi-cristallin recyclé PA2 comprend au moins une espèce choisie parmi les alcanes, les composés mono ou poly-aromatiques et les acides aromatiques. Encore plus avantageusement, ledit polyamide aliphatique semi-cristallin recyclé PA2 comprend au moins une espèce choisie parmi les alcanes et les composés mono ou poly-aromatiques. Avantageusement, ledit polyamide aliphatique semi-cristallin recyclé PA2 comprend au moins une espèce choisie parmi les alcanes tels que le méthylcyclopentane, le cyclohexane, le méthylcyclohexane, le 1,2-cis-diméthylcyclohexane, le 1,2-trans-diméthylcyclohexane, le 1,3-cis-diméthylcyclohexane, le 1,3-trans-diméthylcyclohexane, le 1,4-cis-diméthylcyclohexane, le 1,4-trans-diméthylcyclohexane, ou l’éthylcyclohexane et les composés mono ou poly-aromatiques tels que le toluène, le xylène, le triméthylbenzène, le diphényle méthyle et le diphényle méthanol, le naphtalène, le 1-méthylnaphtalène, le 2-méthylnaphtalène, le 1,2-diméthylnaphtalène, le 1,3-diméthylnaphtalène, le 1,4-diméthylnaphtalène, le 1,3,6-triméthylnaphtalène, le 2,3,5-triméthylnaphtalène, le 1-phénanthrène, le 2-méthyl phénanthrène. Dans un mode de réalisation, la teneur molaire desdites espèces présentes dans le polyamide aliphatique semi-cristallin recyclé PA2 est comprise de 100 ppm à 2000 ppm, en particulier de 100ppm à 1000ppm. Dans un autre mode de réalisation, le polyamide aliphatique semi-cristallin recyclé PA2 présente une odeur caractéristique comprenant les pôles soufrés/pyrogénés et/ou hydrocarbures et/ou aromatiques, terpéniques et phénolés. Les odeurs ci-dessus sont déterminées selon la description du champ des odeurs® de Jean-Noël Jaubert. Le champ des odeurs, élaboré en 1983, fournit, entre autres, une méthodologie qui permet de décrire les perceptions olfactives de manière commune, c'est-à-dire en écartant, au maximum, les évocations individuelles. Il a été créé par un chercheur Jean-Noël Jaubert à partir des résultats d'un programme de recherche sur la relation structure chimique / activité odorante de molécules présentes dans le monde odorant. Initialement développée dans le secteur du parfum, cette méthode a permis de décrire, d'analyser, de comparer et de contrôler des produits complets ou des préparations odorantes au-delà des classifications habituelles. L’inconfort lié aux problèmes d’odeur est une signature d’un polyamide recyclé. Cet inconfort est perçu au moment d’ouvrir les containers des broyats lavés ou non, ou lors de l’extrusion et éventuellement sur le produit fini. Les polyamides recyclés ont des pôles odorants soufrés ou aromatiques (odeur de solvant aromatique, naphtalène). On peut distinctement sentir une différence entre un polyamide vierge et un polyamide recyclé Dans encore un autre mode de réalisation, le polyamide aliphatique semi-cristallin recyclé PA2 présente des fonctions issues de réactions de thermolyse en milieu acide notamment des fonctions amides et/ou du méthylène en alpha desdites fonctions amides et des fin de chaines acides, choisies parmi les fonctions nitriles, cétones, et des fonctions esters issues de réaction des fonctions acides du polyamide avec des alcools utilisés lors de la vie desdits tuyaux, dans un ratio molaire par rapport aux fonctions amides supérieur à celui du même polyamide constituant un tuyau non usagé. Dans un mode de réalisation, le ratio molaire des fonctions issues de réactions de thermolyse est compris de 1/10000 à 1/20 tel que déterminé par RMN du proton. Les concentrations peuvent être mesurées en RMN du proton dans le dichlorométhane-d2, en ajoutant de l’HFIP (hexafluoroisopropanol) pour solubiliser le polyamide. Lors de l’extraction du pétrole, il y a utilisation d’alcools tels que l’éthanol qui peut réagir avec les fonctions acides du polyamide aliphatique semi-cristallin présentes initialement pour conduire à des fonctions esters. Dans un mode de réalisation, ledit polyamide aliphatique semi-cristallin recyclé PA2 comprend un taux d’oligomères cycliques, choisis parmi les oligomères ayant une masse molaire inférieure à 1000 g/mol, inférieur à celui du polyamide vierge équivalent. Le taux d’oligomères cycliques est mesuré selon le protocole suivant : Les granulés polyamide aliphatique semi-cristallin recyclé PA2 sont dissous dans un mélange HFIP (CAS RN 920-66-1)/CH2Cl2 (CAS RN 75-09-3) puis un non-solvent (methanol CAS RN 67-56-1) est ajouté. Les faibles masses molaires sont ainsi solubilisées et les masses molaires élevées précipitent. Cette solution est filtrée à 200 µm avant analyse. Les oligomères sont évalués comme des équivalents lactame 12 par chromatographie liquide en phase inverse couplée avec un spectromètre de masse en utilisant l’ionisation positive par éléctronébuliseur. De l’acide formique est ajoutée pour améliorer l’ionisation. Une distribution de pic est observée à cause des différentes masses molaires (du monomère au pentamère avec des formes linéaires ou cycliques). Le polyamide de par le transport de fluide d’une part et lorsqu’il est lavé d’autre part présente moins d’oligomères que le même polyamide aliphatique semi-cristallin vierge car ledit transport et le lavage extraient les oligomères cycliques. Avantageusement, ledit polyamide aliphatique semi-cristallin recyclé PA2 comprend un taux d’oligomères cycliques, choisis parmi les oligomères ayant une masse molaire inférieure à 1000 g/mol, inférieur à 90% en poids, notamment inférieur à 50% en poids, notamment inférieur à 20% en poids, en particulier inférieur à 10% en poids, par rapport à celui du polyamide vierge équivalent. Avantageusement, ledit polyamide aliphatique semi-cristallin recyclé PA2 comprend un taux d’oligomère linaire supérieur à celui d’un PA vierge. Le taux d’oligomère cyclique en poids dans un polyamide vierge est compris de 500 à 10 000 ppm pour chaque espèce cyclique allant du monomère au pentamère (ayant préférentiellement une masse inférieure à 1000 gmol-1), le dimère cyclique étant en particulier l’espèce majoritaire. En particulier, le taux d’oligomère cyclique de masse inférieure à 1000 gmol-1 est au maximum de 4 % en poids dans le polyamide vierge. Dans un mode réalisation, ledit polyamide aliphatique semi-cristallin recyclé PA2 comprend un taux d’oligomères cycliques ayant une masse molaire inférieure à 1000 g/mol, compris de 50 à 5 000 ppm pour chaque espèce cyclique allant du monomère au pentamère, mais en tout état de cause, il est inférieur à celui du polyamide vierge équivalent. Le taux d’oligomère linéaire en poids dans un polyamide vierge est compris de 200 à 2 000 ppm pour chaque espèce linéaire allant du monomère au pentamère (ayant préférentiellement une masse inférieure à 1000 gmol-1). Dans un mode réalisation, ledit polyamide aliphatique semi-cristallin recyclé PA2 comprend un taux d’oligomères linéaires ayant une masse molaire inférieure à 1000 g/mol, compris de 250 à 5 000 ppm pour chaque espèce cyclique allant du monomère au pentamère, mais en tout état de cause, il est supérieur à celui du polyamide vierge équivalent. Dans un mode de réalisation, ledit polyamide aliphatique semi-cristallin recyclé PA2 comprend un taux de fins de chaine alkyle en poids, compris de 1 ppm à 5000 ppm, avantageusement 10 à 2500 ppm, ledit alkyle étant en C1 à C18 et ledit taux étant supérieur à celui d’un polyamide aliphatique semi-cristallin vierge. S’agissant de la composition Dans une première variante la composition d’extrusion selon l’invention comprend en poids: a) de 35 à 100%, en particulier de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 0 à 40%, en particulier de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + b + c + d + e est égale à 100%. Ladite composition est une composition pour extrusion et n’est pas une composition pour injection, c’est-à-dire qu’elle n’est pas une composition de moulage. Dans un mode de réalisation de cette première variante ladite composition d’extrusion selon l’invention comprend en poids: a) de 35 à 97%, en particulier de 35 à 96.9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + b + c + d + e est égale à 100%. Dans un autre mode de réalisation de cette première variante ladite composition d’extrusion selon l’invention comprend en poids: a) de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 3 à 30% d'au moins un modifiant choc ; d) de 0 à 30%, en particulier 0 à 15% d’une charge, e) de 0,1 à 5% d'au moins un additif, la somme des composants a + b + c + d + e est égale à 100%. Avantageusement, dans cette première variante et ses deux modes de réalisation, ladite composition est constituée desdits constituants. Dans une seconde variante, ladite composition d’extrusion comprend en poids: a) de 35 à 100%, en particulier de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; c) de 0 à 40%, en particulier de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + c + d + e est égale à 100%. Dans un mode de réalisation de cette seconde variante les fibres de renforts sont exclues de ladite composition d’extrusion selon l’invention Dans un mode de réalisation de cette seconde variante ladite composition d’extrusion selon l’invention comprend en poids: a) de 35 à 97 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; c) de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + b + c + d + e est égale à 100%. Dans un autre mode de réalisation de cette seconde variante ladite composition d’extrusion selon l’invention comprend en poids: a) de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; c) de 3 à 30% d'au moins un modifiant choc ; d) de 0 à 30%, en particulier 0 à 15% d’une charge, e) de 0,1 à 5% d'au moins un additif, la somme des composants a + b + c + d + e est égale à 100%. Avantageusement, dans cette seconde variante et ses deux modes de réalisation, ladite composition est constituée desdits constituants. Dans un mode de réalisation de ces deux variantes et des modes de réalisation associés à celles-ci, ladite composition d’extrusion définie ci-dessus, présente une odeur caractéristique comprenant les pôles soufrés et/ou hydrocarbures et/ou aromatiques selon la description du champ des odeurs ® de Jean-Noel Jaubert. Dans un mode de réalisation de ces deux variantes et des modes de réalisation associés à celles-ci, ledit polyamide aliphatique semi-cristallin PA1 comprend au moins 40% de polyamide aliphatique semi-cristallin recyclé PA2 issu de tuyaux d’exploitation des gisements de pétrole ou de gaz sous la mer ou terrestre, en particulier sous la mer, usagés ou en fin de vie. Avantageusement, ledit polyamide aliphatique semi-cristallin PA1 comprend au moins 50% dudit polyamide aliphatique semi-cristallin recyclé PA2. Avantageusement, ledit polyamide aliphatique semi-cristallin PA1 comprend au moins 60% dudit polyamide aliphatique semi-cristallin recyclé PA2. Avantageusement, ledit polyamide aliphatique semi-cristallin PA1 comprend au moins 70% dudit polyamide aliphatique semi-cristallin recyclé PA2. Avantageusement, ledit polyamide aliphatique semi-cristallin PA1 comprend au moins 80% dudit polyamide aliphatique semi-cristallin recyclé PA2. Avantageusement, ledit polyamide aliphatique semi-cristallin PA1 comprend au moins 90% dudit polyamide aliphatique semi-cristallin recyclé PA2. Dans ces six derniers modes de réalisation, ledit polyamide aliphatique semi-cristallin PA1 est constitué dudit polyamide aliphatique semi-cristallin PA2 dans les proportions décrites. S’agissant des fibres de renfort (b) Concernant les fibres de renfort, ce sont des fibres courtes, notamment des fibres d’origine minérale, organique ou végétale. Ladite fibre de renfort peut être ensimée ou non ensimée. Ladite fibre de renfort peut donc comprendre jusqu‘à 0,1% en poids d’un matériau de nature organique (type résine thermodurcissable ou thermoplastique) dénommé ensimage. Parmi les fibres d’origine minérale, on peut citer les fibres de carbone, les fibres de verre, les fibres de basalte ou les fibres à base de basalte, les fibres de silice, ou les fibres de carbure de silicium par exemple. Parmi les fibres d’origine organique, on peut citer les fibres à base de polymère thermoplastique ou thermodurcissable, telles que des fibres de polyamides semi-aromatiques, des fibres d’aramide ou des fibres en polyoléfines par exemple. De préférence, elles sont à base de polymère thermoplastique amorphe et présentent une température de transition vitreuse Tg supérieure à la Tg du polymère ou mélange de polymère thermoplastique de constitution de la matrice de pré-imprégnation lorsque ce dernier est amorphe, ou supérieure à la Tf du polymère ou mélange de polymère thermoplastique de constitution de la matrice de pré-imprégnation lorsque ce dernier est semi-cristallin. Parmi les fibres d’origine végétale, on peut citer les fibres naturelles à base de lin, de chanvre, de lignine, de bambou, de soie notamment d’araignée, de sisal, et d’autres fibres cellulosiques, en particulier de viscose. Ces fibres d’origine végétale peuvent être utilisées pures, traitées ou bien enduites d’une couche d’enduction, en vue de faciliter l’adhérence et l’imprégnation de la matrice de polymère thermoplastique. De préférence ladite fibre de renfort est choisie parmi les fibres de verre, les fibres de carbone, les fibres de basalte et les fibres à base de basalte. Plus avantageusement, ladite fibre de renfort est choisie parmi les fibres de carbone et les fibres de verre. Dans un mode de réalisation, les fibres de renfort présentes en a) sont des fibres de verre. Les fibres de verre peuvent être à section circulaire ou non circulaire. Une fibre à section circulaire est définie comme une fibre présentant en tout point de sa circonférence une distance égale au centre de la fibre et représente donc un cercle parfait ou quasi parfait. Toute fibre de verre ne présentant pas ce cercle parfait ou quasi parfait est donc défini comme une fibre à section non circulaire. Des exemples de fibre à section non circulaire, sans être limité à celles-ci, sont les fibres non circulaires, ayant par exemple une forme elliptique, ovale ou en cocon, les fibres en étoile, les fibres en flocon (flake), les fibres plates, les cruciformes, un polygone et un anneau. La fibre de verre peut être : - soit à section circulaire de diamètre compris de 4 μm et 25 μm, de préférence de 4 à 15 μm. - soit à section non circulaire avec un ratio L/D (L représentant la plus grande dimension de la section transverse de la fibre et D la plus petite dimension de la section transverse de ladite fibre) compris de 2 à 8, en particulier de 2 à 4. L et D peuvent être mesurés par microscopie électronique à balayage (MEB). Avantageusement, les fibres de verre sont circulaires. Les fibres de verre sont notamment de type E, R, S2, ou T. Avantageusement les fibres de verre sont de type E. S’agissant du modifiant choc (c) : Le modifiant choc est présent de 0 à 40%, en particulier de 3 à 30% d'au moins un modifiant choc. Dans un mode de réalisation, il est présent de 5 à 20%. A titre d’exemple, les modifiants choc sont des polyoléfines ayant un module Dans un mode de réalisation, le modifiant choc est choisi parmi une polyoléfine ayant un module La polyoléfine : Elle peut être fonctionnalisée ou non fonctionnalisée ou un mélange de celle-ci. Pour simplifier on a désigné la polyoléfine par (B) et on a décrit ci- dessous des polyoléfines fonctionnalisées (B1) et des polyoléfines non fonctionnalisées (B2). Une polyoléfine non fonctionnalisée (B2) est classiquement un homo polymère ou copolymère d'alpha oléfines ou de dioléfines, telles que par exemple, éthylène, propylène, butène-1, octène-1, butadiène. A titre d'exemple, on peut citer : - les homo polymères et copolymères du polyéthylène, en particulier LDPE, HDPE, LLDPE (linear low density polyéthylène, ou polyéthylène basse densité linéaire), VLDPE (very low density polyéthylène, ou polyéthylène très basse densité) et le polyéthylène métallocène . -les homopolymères ou copolymères du propylène. - les copolymères éthylène/alpha-oléfine tels qu'éthylène/propylène, les EPR (abréviation d'éthylène-propylene-rubber) et éthylène/propylène/diène (EPDM), - les copolymères de l'éthylène avec au moins un produit choisi parmi les sels ou les esters d'acides carboxyliques insaturés tel que le (méth)acrylate d'alkyle (par exemple acrylate de méthyle), ou les esters vinyliques d'acides carboxyliques saturés tel que l'acétate de vinyle (EVA), la proportion de comonomère pouvant atteindre 40% en poids. La polyoléfine fonctionnalisée (B1) peut être un polymère d'alpha oléfines ayant des motifs réactifs (les fonctionnalités) ; de tels motifs réactifs sont les fonctions acides, anhydrides, ou époxy. À titre d'exemple, on peut citer les polyoléfines précédentes (B2) greffées ou co- ou ter polymérisées par des époxydes insaturés tels que le (méth)acrylate de glycidyle, ou par des acides carboxyliques ou les sels ou esters correspondants tels que l'acide (méth)acrylique (celui-ci pouvant être neutralisé totalement ou partiellement par des métaux tels que Zn, etc.) ou encore par des anhydrides d'acides carboxyliques tels que l'anhydride maléique. Une polyoléfine fonctionnalisée est par exemple un mélange PE/EPR, dont le ratio en poids peut varier dans de larges mesures, par exemple entre 40/60 et 90/10, ledit mélange étant co-greffé avec un anhydride, notamment anhydride maléique, selon un taux de greffage par exemple de 0,01 à 5% en poids. La polyoléfine fonctionnalisée (B1) peut être choisie parmi les (co)polymères suivants, greffés avec anhydride maléique ou méthacrylate de glycidyle, dans lesquels le taux de greffage est par exemple de 0,01 à 5% en poids : - du PE, du PP, des copolymères de l'éthylène avec propylène, butène, hexène, ou octène contenant par exemple de 35 à 80% en poids d'éthylène ; - les copolymères éthylène/alpha-oléfine tels qu'éthylène/propylène, les EPR (abréviation d'éthylène-propylene-rubber) et éthylène/propylène/diène (EPDM). - les copolymères blocs styrène/éthylène-butène/styrène (SEBS), styrène/butadiène/styrène (SBS), styrène/isoprène/ styrène (SIS), styrène/éthylène-propylène/styrène (SEPS). - des copolymères éthylène et acétate de vinyle (EVA), contenant jusqu'à 40% en poids d'acétate de vinyle ; - des copolymères éthylène et (méth)acrylate d'alkyle, contenant jusqu'à 40% en poids de (méth)acrylate d'alkyle ; - des copolymères éthylène et acétate de vinyle (EVA) et (méth)acrylate d'alkyle, contenant jusqu'à 40% en poids de comonomères. La polyoléfine fonctionnalisée (B1) peut être aussi choisie parmi les copolymères éthylène/propylène majoritaires en propylène greffés par de l'anhydride maléique puis condensés avec du polyamide (ou un oligomère de polyamide) mono aminé (produits décrits dans EP-A-0342066). La polyoléfine fonctionnalisée (B1) peut aussi être un co- ou ter polymère d'au moins les motifs suivants : (1) éthylène, (2) (méth)acrylate d'alkyle ou ester vinylique d'acide carboxylique saturé et (3) anhydride tel que anhydride maléique ou acide (méth)acrylique ou époxy tel que (méth)acrylate de glycidyle. A titre d'exemple de polyoléfines fonctionnalisées de ce dernier type, on peut citer les copolymères suivants, où l'éthylène représente de préférence au moins 60% en poids et où le ter monomère (la fonction) représente par exemple de 0,1 à 10% en poids du copolymère : - les copolymères éthylène/(méth)acrylate d'alkyle / acide (méth)acrylique ou anhydride maléique ou méthacrylate de glycidyle ; - les copolymères éthylène/acétate de vinyle/anhydride maléique ou méthacrylate de glycidyle ; - les copolymères éthylène/acétate de vinyle ou (méth)acrylate d'alkyle / acide (méth)acrylique ou anhydride maléique ou méthacrylate de glycidyle. Dans les copolymères qui précèdent, l'acide (méth)acrylique peut être salifié avec Zn ou Li. Le terme "(méth)acrylate d'alkyle" dans (B1) ou (B2) désigne les méthacrylates et les acrylates d'alkyle en C1 à C8, et peut être choisi parmi l'acrylate de méthyle, l'acrylate d'éthyle, l'acrylate de n-butyle, l'acrylate d'iso butyle, l'acrylate d'éthyl-2-hexyle, l'acrylate de cyclohexyle, le méthacrylate de méthyle et le méthacrylate d'éthyle. Par ailleurs, les polyoléfines précitées (B1) peuvent aussi être réticulées par tout procédé ou agent approprié (diépoxy, diacide, peroxyde, etc.) ; le terme polyoléfine fonctionnalisée comprend aussi les mélanges des polyoléfines précitées avec un réactif difonctionnel tel que diacide, dianhydride, diépoxy, etc. susceptible de réagir avec celles-ci ou les mélanges d'au moins deux polyoléfines fonctionnalisées pouvant réagir entre elles. Les copolymères mentionnés ci-dessus, (B1) et (B2), peuvent être copolymérisés de façon statistique ou séquencée et présenter une structure linéaire ou ramifiée. Le poids moléculaire, l'indice MFI, la densité de ces polyoléfines peuvent aussi varier dans une large mesure, ce que l'homme de l'art appréciera. MFI, abréviation de Melt Flow Index, est l'indice de fluidité à l'état fondu. On le mesure selon la norme ISO 1133 à 235°C sous 5Kg. Avantageusement les polyoléfines (B2) non fonctionnalisées sont choisies parmi les homopolymères ou copolymères du polypropylène et tout homo polymère de l’éthylène ou copolymère de l’éthylène et d’un comonomère de type alpha oléfinique supérieur tel que le butène, l’hexène, l’octène ou le 4-méthyl 1-Pentène. On peut citer par exemple les PP, les PE de haute densité, PE de moyenne densité, PE basse densité linéaire, PE basse densité, PE de très basse densité. Ces polyéthylènes sont connus par l’Homme de l’Art comme étant produits selon un procédé « radicalaire », selon une catalyse de type « Ziegler » ou, plus récemment, selon une catalyse dite « métallocène ». Avantageusement les polyoléfines fonctionnalisées (B1) sont choisies parmi tout polymère comprenant des motifs alpha oléfiniques et des motifs porteurs de fonctions réactives polaires comme les fonctions époxy, acide carboxylique ou anhydride d’acide carboxylique. A titre d’exemples de tels polymères, on peut citer les ter polymères de l’éthylène, d’acrylate d’alkyle et d’anhydride maléique ou de méthacrylate de glycidyle comme les Lotader® (SK functional polymer) ou des polyoléfines greffées par de l’anhydride maléique comme les Orevac® (SK functional polymer) ainsi que des ter polymères de l’éthylène, d’acrylate d’alkyle et d’acide (meth)acrylique. On peut citer aussi les homopolymères ou copolymères du polypropylène greffés par un anhydride d'acide carboxylique puis condensés avec des polyamides ou des oligomères mono aminés de polyamide. Dans un mode de réalisation, la polyoléfine est réticulée. Dans un autre mode de réalisation, la polyoléfine est un mélange mécanique d'un polymère thermoplastique oléfinique à matrice polyéthylène ou polypropylène et d'un élastomère, vulcanisé tel qu’un mélange PP/EPDM vulcanisé. L’élastomère thermoplastique est un copolymère à blocs (copolymère bloc ether-amide : PEBA), copolymère bloc éther-ester, un thermolastique polyurethane : TPU, un thermoplastique élastomère styrénique) S’agissant de la charge (d) : La charge est présente de 0 à 30%, en particulier 0 à 15% d’une charge. Dans un mode de réalisation, la charge est présente de 1 à 5%. A titre d’exemple, les charges peuvent être choisies parmi la silice, le graphite, le graphite expansé, le noir de carbone, le kaolin, la magnésie, les scories, le talc, la wollastonite, les nanocharges (nanotubes de carbone), les pigments, les oxydes métalliques (oxyde de titane), les métaux, avantageusement la wollastonite et le talc, préférentiellement le talc ou le noir de carbone. S’agissant des additifs (e) L’additif est optionnel et compris de 0 à 10,0%, en particulier de 0,1 à 5,0% en poids. L’additif est choisi parmi les colorants, les stabilisants, les plastifiants, les agents tensioactifs, les agents nucléants, les pigments, les azurants, les antioxydants, les lubrifiants, les ignifugeants, les cires naturelles, les allongeurs de chaine et leurs mélanges. Avantageusement, l’additif est choisi parmi les colorants, les stabilisants, les plastifiants, les agents tensioactifs, les agents nucléants, les pigments, les azurants, les antioxydants, les ignifugeants, les cires naturelles, les allongeurs de chaine et leurs mélanges. Plus avantageusement, l’additif est choisi parmi les colorants, les stabilisants, les plastifiants, les agents tensioactifs, les agents nucléants, les pigments, les azurants, les antioxydants, les cires naturelles, les allongeurs de chaine et leurs mélanges. A titre d’exemple, le stabilisant peut être un stabilisant UV, un stabilisant organique ou plus généralement une combinaison de stabilisants organiques, tel un antioxydant de type phénol (par exemple du type de celle de l'irganox® 245 ou 1098 ou 1010 de la société Ciba-BASF), un antioxydant de type phosphite (par exemple l’irgafos® 126 de la société Ciba-BASF) et voire éventuellement d'autres stabilisants comme un HALS, ce qui signifie Hindered Amine Light Stabiliser ou stabilisant lumière de type amine encombrée (par exemple le Tinuvin® 770 de la société Ciba-BASF), un anti-UV (par exemple le Tinuvin® 312 de la société Ciba), un stabilisant à base de phosphore. On peut également utiliser des antioxydants de type amine tel le Naugard® 445 de la société Crompton ou encore des stabilisants polyfonctionnels tel le Nylostab® S-EED de la société Clariant. Ce stabilisant peut également être un stabilisant minéral, tel qu'un stabilisant à base de cuivre. A titre d'exemple de tels stabilisants minéraux, on peut citer les halogénures et les acétates de cuivre. Accessoirement, on peut considérer éventuellement d'autres métaux tel l'argent, mais ceux-ci sont connus pour être moins efficaces. Ces composés à base de cuivre sont typiquement associés à des halogénures de métaux alcalins, en particulier le potassium. A titre d’exemple, les plastifiants sont choisis parmi les dérivés de benzène sulfonamide, tels que le n-butyl benzène sulfonamide (BBSA) ; l’éthyl toluène sulfonamide ou le N-cyclohexyl toluène sulfonamide ; les esters d’acides hydroxy-benzoïques, tels que le parahydroxybenzoate d’éthyl-2-hexyle et le parahydroxybenzoate de décyl-2-hexyle ; les esters ou éthers du tétrahydrofurfuryl alcool, comme l’oligoéthylèneoxytétrahydrofurfurylalcool ; et les esters de l’acide citrique ou de l’acide hydroxy-malonique, tel que l’oligoéthylèneoxy malonate. On ne sortirait pas du cadre de l'invention en utilisant un mélange de plastifiants. Dans un mode de réalisation, la composition selon l’invention contient moins de 5% avantageusement moins de 2% de plastifiant. Dans un autre mode de réalisation, la composition présente un MFI mesuré selon la norme ISO 1133 à 235°C sous 5Kg compris de 0,5 à 25. Selon un autre aspect, la présente invention concerne un procédé de préparation d’un polyamide aliphatique semi-cristallin recyclé tel que défini ci-dessus, caractérisé en ce qu’il comprend, après retrait et broyage sous forme de granulés de tuyau usagés ou en fin de vie de plateforme d’exploitation de gisements de pétrole ou de gaz sous la mer ou terrestre, en particulier sous la mer, une étape de lavage et/ou de compoundage dudit polyamide aliphatique semi-cristallin PA2. Selon un autre aspect, la présente invention concerne l’utilisation d’une composition telle que définie ci-dessus, pour préparer des articles obtenus par extrusion. Selon encore un autre aspect, la présente invention concerne un procédé de préparation d’un tuyau monocouche ou multicouche, caractérisé en ce qu’il comprend une étape d’extrusion d’une composition telle que définie ci-dessus. Description des figures présente le champ des odeurs® de Jean-Noel Jaubert La signification des abbréviations utilisées dans la est présenté au tableau 1. AB= Ambrettolide® AC= Cynnamyl alcool AM= Isobutylamine AN= Methylanthralylate AP= Phénéthyl alcool AX= Ambroxan® BA= Benzaldéhyde BE= Ethylisobutyrate BU= Acide butyrique BZ= Benzyl acétate CA= Calone® CD= Cinnamaldéhyde CI= Citral CL= Hypochlorite CM= Camphor CO= Coumarine CR= β-caryophyllen CY= Méthyl salicylate DC= ϒ-undecanolactone DI= Diacétyle EG= Eugénol EM= Ethylmaltol EV= Evenyl GE= Geosmine HX= cis-3-hexenol LM= d-limonème LN= Linalool ME= l-menthol MT= Methional NO= Nonanal OC= 1-octène-3-ol OL= trans-anéthole PA= Ethyphenylacétate PB= p-hydroxyphénylbutanone PH= Phenom PI= α-pinène PN= cyclopentanone PY= 2-acétylpyrazine QU= Isobutylquinoline SA= Diallyl disulfide SC= Skatole SM= diméthyle disulfide TE= Terpinyl acétate TH= Thymol VA= Vanilline VE= Vetivéryle acétate EXEMPLES L’invention va maintenant être décrite plus en détail à l’aide des exemples suivants qui ne sont pas limitatifs. Les différentes compositions utilisées pour la préparation des tubes de l’invention sont les suivantes : PA11 vierge 1= PA11 de Mn 28 000 g/mol + 13% BBSA + 1% stabilisant thermique (constitué de 0.7% de phénol Lowinox® 44B25 de la société Great Lakes, de 0.3% de phosphite Irgafos® 168 de la société Ciba). PA11 vierge 2= PA11 de Mn 28 000 g/mol + 1% stabilisant thermique (constitué de 0.7% de phénol Lowinox® 44B25 de la société Great Lakes, de 0.3% de phosphite Irgafos® 168 de la société Ciba). PA12 vierge 1= PA12 de Mn 26 000 g/mol + 13% BBSA + 1% stabilisant thermique (constitué de 0.7% de phénol Lowinox® 44B25 de la société Great Lakes, de 0.3% de phosphite Irgafos® 168 de la société Ciba). PA11 Recy1 = composition constituée de 100 % de PA11 vierge 1 décrit ci-dessus, issu de tuyau offshore broyé en particules de taille comprise de 0.5mm à 25mm. PA11 Recy2 = composition constituée de 100% de PA11 vierge 1 décrit ci-dessus, issu de tuyau offshore broyé en particules de taille comprise de 0.5mm à 25mm puis lavé au méthanol par dissolution reprécipitation. PA11 recy3= composition constituée de 50 % de PA11 vierge 1 décrit ci-dessus, issu de tuyau offshore broyé en particules de taille comprise de 0.5mm à 25mm puis lavé au méthanol par dissolution reprécipitation puis compoundé sous vide avec 50 % de PA 11 vierge 2 sans BBSA. PA11 recy4= composition constituée de 90 % de PA11 vierge 1 décrit ci-dessus, issu de tuyau offshore broyé en particules de taille comprise de 0.5mm à 25mm puis lavé au méthanol par dissolution reprécipitation puis compoundé avec 10% de PA11 vierge 2, 0.5% d’antioxydants (constitué de 0.35% de phénol Lowinox® 44B25 de la société Great Lakes, de 0.15% de phosphite Irgafos® 168 de la société Ciba) et ajout de 600 ppm de catalyseur (H3PO4) . PA12 recy 5= composition constituée de 70 % de PA12 vierge 1 issu de tuyau offshore broyé en particules de taille comprise de 0.5mm à 25mm puis lavé au méthanol par dissolution reprécipitation puis compoundé avec 20% de PA12 vierge 2, 10 % de modifiant choc Orevac® IM800 commercialisé par SK FP, 0.5% d’antioxydants (constitué de 0.35% de phénol Lowinox® 44B25 de la société Great Lakes, de 0.15% de phosphite Irgafos® 168 de la société Ciba) et ajout de 600 ppm de catalyseur (H3PO4) . La composition PA11 recy3 a été préparée par un classique compoundage dans une extrudeuse bivis co-rotative de type Coperion® 40, 70kgh, à 300rpm, à 270°C avec un dégazage fort de -660mmHg La composition PA11 recy4 a été préparée par un classique compoundage dans une extrudeuse bivis co-rotative de type Coperion® 40, 70kgh, à 300rpm, à 270° avec ajout direct de catalyseur de 600 ppm d’H3PO4. La composition PA12 recy5 a été préparée par un classique compoundage dans une extrudeuse bivis co-rotative de type Coperion® 40, 70kgh, à 300rpm, à 270°C avec ajout direct de catalyseur de 600 ppm d’H3PO4. Plaques extrudées : Deux types de plaques sont réalisés : des plaques A de largeur 250mm, d’épaisseur 5.5mm et de longueur 1m des plaques B de largeur 250mm, d’épaisseur 1mm et de longueur 1m Avant les essais, afin d’assurer les meilleures propriétés aux plaques et une bonne qualité d’extrusion, on vérifie que les matières extrudées aient un taux d’humidité résiduel avant extrusion inférieur à 0.08%. Dans le cas contraire, on procède à une étape supplémentaire de séchage de la matière avant les essais, généralement dans un sécheur sous vide, pendant 1 nuit à 80°C. Pour réaliser les deux types de plaques, une extrudeuse Maillefer de diamètre de vis 60mm et de longueur 24D, avec D le diamètre de vis. Aucun système de filtration est utilisé en fin de vis. L’extrudeuse va alimenter respectivement une filière Yvroud de 280mm et d’entrefer 8mm pour faire les plaques A et une filière Yvroud de 280mm et d’entrefer 3mm pour faire les plaques B. La vitesse de vis est ajustée suivant la géométrie de l’échantillon, la vitesse de calandrage et la vitesse de tirage. La température des trois cylindres de refroidissement varie entre 80°C et 60°C suivant la fluidité des produits. Les plaques, qui répondent aux caractéristiques décrites dans la présente demande de brevet, ont été prélevés, après stabilisation des paramètres d’extrusion, les dimensions des plaques n’évoluant plus dans le temps. De manière générale, les températures des extrudeuses et des outillages (tête, raccord et filière) doivent être réglées de sorte à être suffisamment supérieures à la température de fusion des compositions considérées, de façon à ce qu’elles demeurent à l’état fondu, évitant ainsi qu’elles se solidifient et bloquent la machine. Les plaques réalisées par extrusion ci-dessus ont ensuite été évalués sur plusieurs critères: Les résultats sont indiqués dans le Tableau 2. Echantillons Exsudation après extrusion Thermoformage IR Temps de chauffe nécessaire EC1 PA11 vierge 1 Forte (4)(BBSA) 2’20’’ EC2 PA11 vierge 2 Faible (1) 2’20’’ EC3 PA12 vierge 1 Forte (4) (BBSA) 2’20’’ EC4 PA 11 Recy1 très forte (5) (résidus du pétrole) 1’10’’ EI1 PA 11 Recy2 Faible (1) 1’25’’ EI2 PA 11 Recy3 Faible (1) 1’50’’ EI3 PA 11 Recy4 Faible (1) 1’15’’ EI4 PA 12 Recy5 Faible (1) 1’30’’ L’exsudation est déterminée sur des plaques 1 mm qui sont placées 7 jours à 70°C et 62 % HR (humidité relative). L’exsudation se manifeste par l’apparition d’un dépôt sur la surface et est estimée visuellement. Les plaques sont notées de 1 (peu d’exsudation) à 5 (beaucoup d’exsudation) par du personnel formé. Le thermoformage est réalisé sur une plaque d’épaisseur 5.5mm et de largeur 220mm obtenue après découpe des plaques extrudées sur une machine KIEFEL KD 20/25. Un moule type « pot de yaourt » avec parois verticales de hauteur 40mm et de diamètre 60mm a été utilisé. Le système de chauffe comporte deux plateaux de chauffe infra-rouge (supérieur et inférieur) afin d’assurer une chauffe homogène. La puissance de chauffe est fixée à 100%. Le temps de formage est d’1s. Une pression de 4 bars est appliquée pour obtenir un bon thermoformage. Les temps de chauffe pour obtenir une température suffisante de thermoformage sont listés dans le tableau ci-dessus. Les compositions de l’invention présentent le meilleur compromis exsudation et temps de chauffe. Notamment, le temps de chauffe des compositions de l’invention est inférieur à celui des compositions comparatives EC1, EC2 et EC3 et l’exsudation des compositions de l’invention est plus faible que celle des compositions comparatives EC1, EC3 et EC4. Composition d’extrusion comprenant en poids: a) de 35 à 100%, en particulier de 35 à 96,9 d’au moins un polyamide aliphatique semi-cristallin PA1 comprenant au moins 30%, en particulier au moins 50% de polyamide aliphatique semi-cristallin recyclé PA2 issu de tuyaux d’exploitation des gisements de pétrole ou de gaz sous la mer ou terrestre, en particulier sous la mer, usagés ou en fin de vie, ledit polyamide aliphatique semi-cristallin recyclé PA2 ayant subi une étape de lavage et/ou de compoundage après retrait et broyage sous forme de granulés dudit tuyau; b) de 0 à 65%, en particulier 0 à 10 % d’au moins une fibre de renfort; c) de 0 à 40%, en particulier de 3 à 30% d'au moins un modifiant choc ; d) de 0 à 30%, en particulier 0 à 15% d’une charge, e) de 0 à 10%, en particulier de 0,1 à 5% d'au moins un additif, la somme des composants a + b + c + d + e est égale à 100%, la viscosité inhérente de ladite composition, telle que déterminée selon ISO 307 :2007 dans le m-crésol à 20°C étant supérieure ou égale à 1,2 dl/g, notamment comprise de 1,2 dl/g à 1,7 dl/g. Composition d’extrusion selon la revendication 1, caractérisée en ce que le polyamide aliphatique semi-cristallin recyclé PA2 est un polyamide à longue chaine présentant un nombre moyen d’atome de carbone par atome d’azote supérieur à 7, en particulier supérieur à 9. Composition d’extrusion selon l’une des revendications 1 ou 2, caractérisée en ce que ledit polyamide aliphatique semi-cristallin recyclé PA2 comprend au moins une espèce choisie parmi les composés soufrés, les alcanes, les mono acides aliphatiques de C14 à C18, les composés mono ou poly-aromatiques et les acides aromatiques. Composition d’extrusion selon l’une des revendications 1 à 3, caractérisée en ce que ledit polyamide aliphatique semi-cristallin recyclé PA2 comprend au moins une espèce choisie parmi les alcanes, les mono acides aliphatiques de C14 à C18, les composés mono ou poly-aromatiques et les acides aromatiques. Composition d’extrusion selon l’une des revendications 1 à 4, caractérisée en ce que ledit polyamide aliphatique semi-cristallin recyclé PA2 comprend au moins une espèce choisie parmi les alcanes, les composés mono ou poly-aromatiques et les acides aromatiques. Composition d’extrusion selon l’une des revendications 1 à 5, caractérisée en ce que ledit polyamide aliphatique semi-cristallin recyclé PA2 comprend au moins une espèce choisie parmi les alcanes tels que le méthylcyclopentane, le cyclohexane, le méthylcyclohexane, le 1,2-cis-diméthylcyclohexane, le 1,2-trans-diméthylcyclohexane, le 1,3-cis-diméthylcyclohexane, le 1,3-trans-diméthylcyclohexane, le 1,4-cis-diméthylcyclohexane, le 1,4-trans-diméthylcyclohexane, ou l’éthylcyclohexane et les composés mono ou poly-aromatiques tels que le toluène, le xylène, le triméthylbenzène, le diphényle méthyle et le diphényle méthanol, le naphtalène, le 1-méthylnaphtalène, le 2-méthylnaphtalène, le 1,2-diméthylnaphtalène, le 1,3-diméthylnaphtalène, le 1,4-diméthylnaphtalène, le 1,3,6-triméthylnaphtalène, le 2,3,5-triméthylnaphtalène, le 1-phénanthrène, le 2-méthyl phénanthrène. Composition d’extrusion selon l’une des revendications 3 à 6, caractérisé en ce que la teneur molaire desdites espèces présentes dans le polyamide aliphatique semi-cristallin recyclé PA2 est comprise de 100 ppm à 2000 ppm, en particulier de 100ppm à 1000ppm Composition d’extrusion selon l’une des revendications 1 à 7, présentant une odeur caractéristique comprenant les pôles soufrés/pyrogénés et/ou hydrocarbures et/ou aromatiques, terpéniques et phénolés. Composition d’extrusion selon l’une des revendications 1 à 8, caractérisée en ce que le polyamide aliphatique semi-cristallin recyclé PA2 présente des fonctions issues de réactions de thermolyse en milieu acide notamment des fonctions amides et/ou du méthylène en alpha desdites fonctions amides et des fin de chaines acides, choisies parmi les fonctions nitriles, cétones, et des fonctions esters issues de réaction des fonctions acides du polyamide avec des alcools utilisés lors de la vie desdits tuyaux, dans un ratio molaire par rapport aux fonctions amides supérieur à celui du même polyamide constituant un tuyau non usagé. Composition d’extrusion selon la revendication 9, caractérisée en ce que le ratio molaire des fonctions issues de réactions de thermolyse est compris de 1/10000 à 1/20 tel que déterminé par RMN du proton. Composition d’extrusion selon l’une des revendications 1 à 10, caractérisée en ce que le polyamide aliphatique semi-cristallin recyclé PA2 comprend un taux d’oligomères cycliques choisis parmi les oligomères ayant une masse molaire inférieure à 1000 g/mol inférieur à celui du polyamide vierge équivalent. Composition d’extrusion selon l’une des revendications 1 à 11, caractérisée en ce que le polyamide aliphatique semi-cristallin recyclé PA2 comprend un taux de fins de chaine alkyle, compris de 1 ppm à 5000 ppm, avantageusement 10 à 2500 ppm, ledit alkyle étant en C1 à C18 et ledit taux étant supérieur à celui d’un polyamide aliphatique semi-cristallin vierge. Procédé de préparation d’un polyamide aliphatique semi-cristallin recyclé tel que défini dans l’une des revendications 1 à 12, caractérisé en ce qu’il comprend, après retrait et broyage sous forme de granulés de tuyau usagés ou en fin de vie de plateforme d’exploitation de gisements de pétrole ou de gaz sous la mer ou terrestre, en particulier sous la mer, une étape de lavage et/ou de compoundage dudit polyamide aliphatique semi-cristallin PA2. Utilisation d’une composition telle que définie dans l’une des revendications 1 à 12, pour préparer des articles obtenus par extrusion. Procédé de préparation d’un tuyau monocouche ou multicouche, caractérisé en ce qu’il comprend une étape d’extrusion d’une composition telle que définie dans l’une des revendications 1 à 12.